(57)【要約】【課題】海水、河川水等の処理システムに用いることができ、濾過流速が大きく、又逆洗、薬洗による濾過流速の回復が充分であり、寿命が長い濾過膜、及び、効率よく濾過を行うことができる濾過ユニット、濾過システムおよび濾過方法を提供する。【解決手段】親水性を有する合成繊維から形成される不織布が用いられている濾過膜、特に、疎水性樹脂繊維の表面に、親水性樹脂が塗布されている繊維を塗布する、又は親水性成分を共重合させる等、疎水性の繊維を親水性官能基を有する原料を用いて親水化された繊維からなる不織布を用いて作製された濾過膜、この濾過膜が用いられている濾過ユニットおよび濾過装置膜ならびにこの濾過装置を用いて海水および／または淡水を濾過する濾過方法。【選択図】なし【特許請求の範囲】
【請求項１】
親水性を有する合成繊維から形成される不織布を用いる濾過膜。
【請求項２】
親水性を有する合成繊維が、疎水性のポリエステル繊維の表面に、親水化剤を塗布して親水化した繊維である請求項１に記載の濾過膜。
【請求項３】
親水性を有する合成繊維が、ポリエステル樹脂の繊維の表面に、ポリエチレングリコールジ（メタ）アクリレートおよび／または飽和ポリエステルと親水基を持つアクリルポリマーのブロック重合体が塗布されている繊維である請求項２に記載の濾過膜。
【請求項４】
親水性を有する合成繊維が、ポリエステルに親水性基を有する化合物を共重合させた共重合体である請求項１に記載の濾過膜。
【請求項５】
請求項１ないし請求項４のいずれか１項に記載の濾過膜が用いられている濾過ユニット。
【請求項６】
海水および／または淡水の濾過システムであって、請求項５に記載の濾過ユニット、前記濾過ユニットに被処理水を通水する通水装置、及び前記濾過ユニットを洗浄する洗浄装置を備える濾過システム。
【請求項７】
海水および／または淡水の濾過方法であって、請求項６に記載の濾過装置を使用する濾過方法。
【発明の詳細な説明】
【技術分野】
【０００１】
本発明は、海水、河川水等の濾過処理に用いられる濾過膜、その濾過膜を用いた濾過ユニット、並びにその濾過ユニットを使用し濾過水を製造するための濾過システム（濾過水製造装置）及び濾過方法に関するものである。
【背景技術】
【０００２】
排水等により汚染された海水や河川水等を無害化して排水するための水処理システムが種々提案されている（例えば、特許文献１）。又、船舶の安全航行のため海水であるバラスト水が積載されることがあるが、そのバラストの排水による環境汚染を防ぐための水処理システムも種々提案されている（例えば、特許文献１、特許文献２、特許文献４、特許文献５）。
【０００３】
このような処理システムでは、被処理水中に含まれる固形物である濁質成分の除去、プランクトン、菌体等の微生物の除去等のため、膜濾過が広く行われている。そして膜濾過に使用する濾過膜として、種々の材質からなる多孔質体の濾過膜が提案されている。例えば、特許文献１では、ポリプロピレン繊維、セルロース繊維とメラミン樹脂、セルロース繊維とフェノール樹脂、セルロース繊維とメラミン樹脂およびフェノール樹脂、セルロース繊維とアクリル繊維およびフェノール樹脂から選択される材質からなる多孔質層をフィルター（濾過膜）として備えた濾過装置が開示されており、さらにその濾過装置の下流にポリテトラフルオロエチレン（ＰＴＦＥ、フッ素樹脂）製の多孔質膜を備えた濾過装置を設けることも記載されている。又特許文献３では、プランクトンや微生物が細胞外に分泌するＴＥＰ（ｔｒａｎｓｐａｒｅｎｔ  ｅｘｏｐｏｌｙｍｅｒ  ｐａｒｔｉｃｌｅｓ：透明細胞外高分子粒子）と呼ばれる粘着性物質（ゼリー状の濁質成分）を、海水中から効率よく除去するための濾過膜として、ＰＴＦＥの延伸膜（多孔質膜）が開示されている。
【０００４】
河川水、海水、バラスト水等の処理システムでは、高速の処理が求められる場合が多い。従って、高流量の処理を可能とする濾過膜が望まれる。前記のような材質の中でもポリエチレンテレフタレート等のポリエステルは、丈夫であり高流量に伴う濾過圧に耐える濾過膜の作製が容易であるので濾過膜の材質として広く用いられている。例えば、特許文献４（段落００２２）には、濾過膜の材質について、「例えば、ポリエステル、ナイロン、ポリエチレン、ポリプロピレン、ポリウレタン、ポリテトラフルオロエチレン（ＰＴＦＥ）、ポリフッ化ビニリデン（ＰＶｄＦ）等からなる延伸多孔質体、相分離多孔体、不織布等の多孔質構造物が利用されるが、高流量処理を行う目的においては、ポリエチレンテレフタレートなどのポリエステルからなる不織布が特に好適に用いられる。」と記載されている。又、特許文献５（段落００１０、第５〜７行）には、船舶用バラスト水の処理装置において、海水中からの濁質除去と共に微生物の除去を目的とするフィルタとして、ポリエステル製等の比較的丈夫なフィルタを用いることができることが記載されている。
【先行技術文献】
【特許文献】
【０００５】
【特許文献１】特開２０１０−１１９９９９号公報
【特許文献２】特開２０１１−２５１２８４号公報
【特許文献３】特開２０１２−１９６６１８号公報
【特許文献４】特開２０１２−２４５４２８号公報
【特許文献５】特許第４８３５７８５号公報
【発明の概要】
【発明が解決しようとする課題】
【０００６】
しかしながら、ポリエチレンテレフタレート等のポリエステルを濾過膜として用いた場合、濾過膜の孔内では、被処理水が通過するための充分な流路が確保出来ず、濾過流速が妨げられるとの問題があった。濾過流速を増すためには処理水圧を増大する必要があるが、そのため膜の機械的寿命を短くする問題もあった。この点は、特許文献１、３等に記載された前記例示の膜でも同様である。
【０００７】
又、濾過膜を用いた水処理の場合、水中のプランクトン等の微生物、浮遊物や、固形物等を原因とする膜の詰まりが生じ、濾過流速が経時的に低下し、ついには濾過が困難になる。そこで、逆洗、薬洗を行い濾過流速の回復が図られているが、ポリエステル製の濾過膜等の従来の濾過膜では、逆洗、薬洗による濾過流速の回復が不十分であるとの問題があった。一方、逆洗、薬洗による濾過流速の回復を向上させるために噴流を大きくすると、膜の機械的寿命を短くする。又、濾過流速の回復が不十分な逆洗を繰り返すと、ついには目詰まりにより逆洗しても濾過流速の回復が困難となる。従来のポリエステル製の濾過膜は、この濾過流速の回復が困難となるまでの使用時間、すなわち膜の寿命が短いとの問題があった。
【０００８】
本発明は、多孔質体からなり海水、河川水等の処理システムに用いることができる濾過膜であって、濾過流速が大きく、又逆洗、薬洗による濾過流速の回復が充分であり、かつ寿命が長い濾過膜、並びに、効率よく海水、河川水等の処理を行うことができる濾過ユニット、濾過システム及び濾過方法を提供することを課題とする。
【課題を解決するための手段】
【０００９】
本発明の第１の態様は、親水性を有する合成繊維から形成される不織布を用いる濾過膜である。
【００１０】
本発明の第２の態様は、第１の態様の濾過膜が用いられている濾過ユニットである。
【００１１】
本発明の第３の態様は、海水および／または淡水の濾過システムであって、第２の態様の濾過ユニット、前記濾過ユニットに被処理水を通水する通水装置、および前記濾過ユニットを洗浄する洗浄装置を備える濾過システムである。
【００１２】
本発明の第４の態様は、海水および／または淡水の濾過方法であって、第３の態様の濾過装置を使用する濾過方法である。
【発明の効果】
【００１３】
本発明によれば、海水、河川水等の処理システムに用いることができる濾過膜であって、大きな濾過流速（処理速度）を得ることができ、又逆洗、薬洗による濾過流速の回復が充分であり、かつ寿命が長い濾過膜が提供される。本発明の濾過ユニットを使用すれば、又その濾過ユニットを用いる本発明の濾過システム及び濾過方法によれば、海水、河川水等の処理、バラスト水の処理を、大きな濾過流速で行うことができ、逆洗、薬洗による濾過流速の回復も充分であり、かつこれらで使用する濾過膜の交換頻度も小さくすることができる。すなわち、効率のよい濾過、水処理を行うことができる。
【図面の簡単な説明】
【００１４】
【図１】本発明の実施例および比較例の濾過膜を用いて濾過したときの差圧（処理水圧）と濾過時間の関係を示す図である。
【発明を実施するための形態】
【００１５】
本発明者は鋭意検討の結果、親水性を有する合成繊維、中でも親水性を有するポリエステル繊維からなる不織布を濾過膜（濾材）として用いることにより、濾過流量（単位時間に濾過処理できる流量）を向上させることができるとともに、目詰まりを起こし難く、逆洗による濾過流量の回復も容易であり、かつ長時間使用に耐え得る寿命の長い濾過膜が得られることを見出し、本発明を完成した。
【００１６】
本発明の第１の態様は、親水性を有する合成繊維から形成される不織布を用いる濾過膜である。ここで合成繊維とは、有機低分子を重合させてつくった高分子を原料とする化学繊維を意味する。親水性を有する合成繊維には、疎水性の合成繊維に化学処理を行って親水性を付与（親水化処理）したものも含まれる。例えば、ポリエステル繊維、ポリプロピレン繊維等を親水化処理したものを挙げることができる。
【００１７】
親水性を有する合成繊維とは、その繊維により不織布を形成し、水に（その一端を）浸漬したときの吸水速度が、疎水性のポリエステル繊維（親水化処理を行っていないポリエチレンテレフタレート繊維）により不織布を形成し、水に（その一端を）浸漬したときの吸水速度の６倍以上であるものを言う。親水性を有する合成繊維、中でも親水性を有するポリエステル繊維からなる不織布を用いた場合、不織布中に被処理水が浸透しやすく、不織布に保持されている気泡がスムースに放出される。このため、充分な流路が確保され、濾過流速を増大させることができる。また、逆洗や薬洗等の濾過膜の洗浄に際して、洗浄効果が向上して付着物がより充分に除去され、濾過流速が充分回復する。このため、目詰まりを起こし難い。
【００１８】
不織布とは、繊維を熱・機械的または化学的な作用によって接着または絡み合わせて布にしたものであり、繊維間に空隙（孔）を有する多孔質体である。本発明で用いられる不織布は、濾過の用途に合わせた空隙率、孔径を有するように、選択され、又は加工されたものである。
【００１９】
親水性を有するポリエステル繊維からなる不織布の例としては、疎水性のポリエステル繊維の表面に、親水性付与物質（以下「親水化剤」と言う）を塗布して親水化した繊維が挙げられる。又、ポリエステル繊維をスルホン基、カルボキシル基、水酸基等の親水性官能基を有する原料で変性してなる繊維、ポリエステルに親水性単量体を共重合させてなる繊維も親水性を有するポリエステル繊維に含まれる。
【００２０】
親水性を有する繊維としてはセルロース、レーヨン等も挙げられる。しかし、膜濾過において濾過流速を向上させるためには、高流量の水圧等に耐える物性が濾過膜に求められるが、一般的にセルロース、レーヨン等の親水性を有する素材は、高流量の水圧等に耐える物性については不十分である。これに対して、合成繊維、特にエンジニアリングプラスチックであるポリエステル繊維の表面に親水性樹脂を塗布することにより表面を親水化して得られた濾過膜は、高流量の水圧等に耐える優れた物性を有しており、膜濾過において高流量の水の濾過に使用するための濾過膜として好適に用いられる。又、疎水性を有する合成繊維、特にポリエステルに親水性基を有する化合物を共重合させる方法や、疎水性繊維であるポリエステルを、親水性基を有する化合物により変性する方法によっても、親水性を有しながらも、高流量の水圧等に耐える優れた物性を有している繊維を作製することができる。
【００２１】
そこで、本発明第１の態様の好ましい形態として、
親水性を有する合成繊維が、疎水性のポリエステル繊維の表面に親水化剤を塗布して親水化した繊維である形態、及び
親水性を有する合成繊維が、ポリエステルに親水性基を有する化合物を共重合させた共重合体である形態、を挙げることができる。
【００２２】
ポリエステル繊維は、丈夫であり高流量に伴う濾過圧に耐える濾過膜の作製が容易であるので好ましい。ポリエステル繊維の中でも、特にポリエチレンテレフタレート、ポリブチレンテレフタレート等のジオールと芳香族ジカルボン酸の縮合体が好ましい。
【００２３】
疎水性のポリエステル繊維の表面に塗布される親水化剤としては、例えばポリエチレングリコールジ（メタ）アクリレート、ポリエステルと親水基を持つアクリルポリマーのブロック重合体等を挙げることができる。特に、ポリエステル樹脂の繊維の表面にこれらの親水化剤を塗布してなる繊維は、耐水性や耐薬品性により優れているため好ましい。
【００２４】
そこで、第１の態様のさらに好ましい形態として、親水性を有する合成繊維が、ポリエステル樹脂の繊維の表面に親水化剤が塗布されている形態であって、その親水化剤が、ポリエチレングリコールジ（メタ）アクリレートおよび／または飽和ポリエステルと親水基を持つアクリルポリマーのブロック重合体である形態を挙げることができる。ポリエチレングリコールジ（メタ）アクリレートとしては、重合度が３０以下のものが好ましく、より好ましくは重合度が２〜２３のもの、さらに好ましくは重合度が２〜１０のものである。飽和ポリエステルと親水基を持つアクリルポリマーのブロック重合体を構成する飽和ポリエステルとしては、アジピン酸やセバシン酸等の２塩基酸とジエチレングリコール、トリエチレングリコール等のグリコールから得られるものを挙げることができる。
【００２５】
親水化剤の塗布は、繊維を不織布化する前にしてもよく、不織布作製後に行ってもよい。又、親水化剤の塗布量は、塗布後の不織布に占める質量比率で０．５〜５質量％とした場合が、濾過膜として好適な不織布が得られるため好ましい。親水化剤の塗布量が０．５質量％未満の場合は、濾過流量の向上や目詰まり防止効果が充分ではなく、一方５質量％を超えると、親水化剤により不織布の空隙が埋められ濾過性能が低下する場合があるので一般に好ましくない。
【００２６】
ポリエステルに親水性基を有する化合物を共重合させた共重合体も、ポリエステル由来の機械的強度を備えており、より優れた機械的強度を有する濾過膜が得られるため好ましい。
【００２７】
ポリエステルとしては、前記のように、飽和ポリエステル、特にポリエチレンテレフタレート、ポリブチレンテレフタレート等のジオールと芳香族ジカルボン酸の縮合体が好ましい。ジオールとジカルボン酸の脱水縮合によりポリエステルを合成する際に、又は分子内に水酸基及びカルボキシル基を有する化合物の脱水縮合によりポリエステルを合成する際に、スルホン酸金属塩基等の親水性基を有する化合物を共存させて縮合反応を行うことにより、生成する重合体中に親水性基を導入することができ、前記共重合体を得ることができる。
【００２８】
親水性基を有する化合物としては、スルホン基、カルボキシル基、水酸基から選ばれる１種類以上の親水性官能基を有する化合物が好ましく用いられる。例えば、ポリエステルにスルホン酸金属塩基（スルホン基）を導入するための原料としては、スルホン酸金属塩基を有する二塩基酸類（その縮合可能誘導体でもよい）またはスルホン酸金属塩基を有する多価アルコール類が挙げられる。具体的には、スルホイソフタル酸、スルホテレフタル酸、スルホフタル酸、４−スルホナフタレン−２，７−ジカルボン酸（またはこれらの誘導体）の塩及び下記構造式（化１、化２）で表される化合物：
【００２９】
【化１】
2015062870.tif 000002
【００３０】
【化２】
2015062870.tif 000003
等が挙げられる。
【００３１】
ポリエステルにスルホン酸金属塩基を導入させる場合、スルホン酸金属塩基を有する化合物の共重合比は、共重合体全体に対し０．１〜２０質量％が好ましく、より好ましくは０．５質量％〜５質量％である。２０質量％を越えるとポリエステルの製造が困難となり、一方、０．１質量％より少ないと充分な親水性を得ることができない場合がある。
【００３２】
不織布は、上記のようにして得られた繊維を、公知の方法、例えば溶融紡糸により不織布化して得ることができる。又、疎水性のポリエステル繊維からなる公知の不織布を、前記のようにして親水化してもよい。作製された不織布は、濾過に適したサイズ、形状に加工され濾過膜が作製される。具体的には、濾過装置の用途等に応じて、適切なサイズ、形状、例えば、平膜、円筒状等の形状に加工され、また、必要に応じてプリーツフィルターに加工される。
【００３３】
本発明の第２の態様は、第１の態様の濾過膜が用いられている濾過ユニットである。この第２の態様では、上記濾過膜を用いているため、濾過流速が大きい濾過ユニットを提供することができる。また、目詰まりが起きにくく、濾過膜の洗浄頻度が少なくて済むため、効率良く水を濾過する濾過ユニットである。第１の態様の濾過膜は、例えば、被処理水を通水するためのハウジングに取り付けられ、また、通水により濾過膜が変形したり破損したりすることがないように、必要に応じて補強材が設けられ、第２の態様の濾過ユニットが作製される。この濾過ユニットとしては、例えばカートリッジ式の濾過ユニット（フィルターカートリッジ）を挙げることができる。
【００３４】
本発明の第３の態様は、海水および／または淡水の濾過システムであって、第２の態様の濾過ユニット、前記濾過ユニットに被処理水を通水する通水装置、および前記濾過ユニットを洗浄する洗浄装置を備える濾過システムである。第３の態様によれば、大きな濾過流速を得ることができ、効率良く水を濾過できる濾過システムを提供することができる。また、濾過膜の寿命が向上するため、システムの維持費を低減することができる。この濾過システムは、さらに、通水手段や洗浄手段の作動を制御する制御装置を備えていることが好ましい。これにより、所定の濾過流速、差圧（処理水圧）の下で被処理水が濾過され、濾過ユニットの洗浄が適切に行われるため、効率良く安定的に濾過することが可能となる。
【００３５】
本発明の第４の態様は、海水および／または淡水の濾過方法であって、第３の態様の濾過装置を使用する濾過方法である。
【００３６】
第４の態様によれば、濾過流速が大きく、かつ目詰まりが起き難い濾過装置を用いるため、バラスト水などの海水、河川水、湖沼水などの淡水のように大量でありかつＴＥＰ等によって目詰まりが起き易い水、工場排水、家庭排水等、海水と淡水のいずれの水の浄化にも好適な濾過方法を提供することができる。
【実施例】
【００３７】
それ自身が親水性を有するポリエステル繊維を用いてなる親水性不織布１と、疎水性のポリエステル繊維に親水性樹脂を塗布することによって親水化処理を行ったポリエステル繊維からなる親水性不織布２とを作製し、親水性および自然濾過方式による濾過性能を評価した。
【００３８】
１．濾過膜（親水性不織布）の作製
（実施例１）
（１）親水性ポリエステル樹脂（ポリエステルに親水性単量体を共重合させてなる繊維）の合成
温度計、攪拌機、不活性ガス導入口、及び還流冷却器を備えたフラスコに、テレフタル酸１６６質量部、５−ナトリウムスルホイソフタル酸５４質量部、エチレングリコール１３５質量部の混合物を仕込み、脱水縮合を、２２０℃で酸価が１以下になるまで行い、エステル交換反応生成物（オリゴマー）を得た。
【００３９】
次に、該エステル交換反応生成物に０．０２質量部のリン酸８５％水溶液を添加した後重縮合反応釜に移行した。さらに、加熱昇温しながら反応系を徐々に減圧して１ｈＰａの減圧下、２９０℃で常法により重縮合反応を行い、固有粘度０．６５のスルホン酸ナトリウム骨格を含むポリエチレンテレフタレート樹脂を得た。
【００４０】
（２）不織布の作製
この樹脂を定法で溶融紡糸し、目付２６０ｇ／ｍ２、厚さ０．６ｍｍのスパンボンド型親水性不織布１を得た。
【００４１】
（実施例２）
（１）親水化剤（樹脂）の調整
ポリエステル／アクリルブロック共重合体（高松油脂社製、商品名：ペスレジンＡ−６４７ＧＥＸ）６２５質量部、水４３４０質量部、カルボジイミド架橋剤（日清紡ケミカル社製、商品名：カルボジライトＳＶ−０２）３５質量部を水槽に仕込み、親水化剤を調整した。
【００４２】
（２）親水化剤の塗布（親水化）
次に、前記水槽に目付２６０ｇ／ｍ２、厚さ０．６ｍｍのスパンボンド型ポリエステル不織布（東レ社製、商品名：アクスターＧ２２６０−１Ｓ  ＢＫＯ）を浸漬し、１００℃で３分間乾燥した後、１７０℃で１分間加熱処理を行うことで、ポリエステル／アクリルブロック共重合体を加熱硬化させ、親水性不織布２を得た。親水化後の不織布に対するポリエステル／アクリルブロック共重合体の質量比率は５質量％であった。
【００４３】
２．各不織布の評価
（１）水の浸透速さの評価
得られた親水性不織布１、２および親水化処理を行っていないポリエステル不織布（アクスターＧ２２６０−１Ｓ  ＢＫＯ）それぞれに、スポイトで脱イオン水１滴（約２０ｍｇ）を滴下し、水滴が完全に不織布に浸透するまでの時間を測定した。結果を表１に示す。
【００４４】
【表１】
2015062870.tif 000004
【００４５】
（２）保水性評価
また、親水性不織布１、２と、親水化処理を行っていないポリエステル不織布（アクスターＧ２２６０−１Ｓ  ＢＫＯ）のそれぞれを水に３０秒間浸漬し、浸漬前後の重量を測定することにより、不織布単位面積当たりの保水量を測定した。結果を表２に示す。
【００４６】
【表２】
2015062870.tif 000005
【００４７】
表１より、親水性不織布（親水性繊維からなる不織布）１、２は、親水化処理を行わず親水性を有しないポリエステル不織布（疎水性の繊維からなる不織布）アクスターＧ２２６０−１Ｓ  ＢＫＯに比べて水の浸透が格段に速いことが分った。また、表２より、不織布アクスターＧ２２６０−１Ｓ  ＢＫＯの場合は保水量が非常に小さく、気泡がわずかしか放出されていないのに対して、親水性不織布１、２の保水量は、それぞれ不織布アクスターＧ２２６０−１Ｓ  ＢＫＯの１３倍、１４倍と大きく、水の浸透によって気泡が充分に放出されていることが分った。
【００４８】
（３）濾過性能評価
各不織布を１時間蒸留水中に浸漬し、水に馴染ませた後、自然濾過方式で１回につき２Ｌの伊万里海水の繰り返し濾過実験を行い、濾過流量（ｍ３）を濾過面積（ｍ２）と濾過に要した時間（ｓ）で除すことにより、濾過流速（平均流速）の確認を行った。結果を表３に示す。
【００４９】
【表３】
2015062870.tif 000006
【００５０】
表３より、親水性不織布１、２では、それぞれアクスターＧ２２６０−１Ｓ  ＢＫＯの約２．２倍、約２．８倍の大きな濾過流速で濾過できることが確認された。親水性不織布１、２でこのように大きな濾過流速が得られたのは、前記のように不織布中の気泡が充分に放出されることから考えられるように、流路が充分に確保されるためと考えられる。
【００５１】
次に、前記不織布に加えて下記の不織布３〜６を作製し、平膜濾過試験により濾過性能を評価した。
【００５２】
１．不織布の作製
（実施例３、４）
親水性樹脂の調整に際して、ポリエステル／アクリルブロック共重合体（ぺスレジンＡ−６４７ＧＥＸ）、水、カルボジイミド架橋剤の混合比率を変更して、親水化後の不織布に対するアクリルブロック共重合体（ペスレジンＡ−６４７ＧＥＸ）の比率をそれぞれ２．５質量％（実施例３）、１．２５質量％（実施例４）にしたこと以外は実施例２と同じ方法で親水性不織布３、４を得た。
【００５３】
（実施例５）
ポリエチレングリコールジアクルレート（新中村化学工業社製、商品名：ＮＫエステルＡ−６００）５部、ジエチレングリコール４０部、水５５部からなる溶液に、重合開始剤（和光純薬社製Ｖ−５０）０．３部を溶解した。得られた溶液に、ポリエステル不織布（東レ社製、商品名：アクスターＧ２２６０−１Ｓ  ＢＫＯ）を浸漬した後、１２０℃で３０分乾燥、６０℃の水で２０分洗浄を行い、１２０℃で乾燥することにより親水性不織布５を得た。親水化後の不織布に対するアクリル重合体（ＮＫエステルＡ−６００）の質量比率は５質量％であった。
【００５４】
（実施例６）
親水性樹脂の調整に際して、ポリエチレングリコールジアクルレート（新中村化学工業社製、商品名：ＮＫエステルＡ−６００）の比率を１．２５質量％にしたこと以外は実施例５と同じ方法で親水性不織布６を得た。
【００５５】
２．平膜濾過試験
前記不織布２〜６を濾過膜として平膜タイプの濾過ユニットを作製した。また、ブランクとして親水化処理を行っていないポリエステル不織布であるアクスターＧ２２６０−１Ｓ  ＢＫＯを用いたこと以外は、同じ構成の濾過ユニットを作製した。
【００５６】
作製した各濾過ユニットを用いて伊万里市の海水を６５ｍｌ／分の流速で濾過した。差圧が２ｋＰａに上昇するまで連続して濾過行い、差圧が２ｋＰａに達した時点で逆洗を行った。  
【００５７】
濾過と逆洗を繰り返し行い、連続して濾過できる時間をもって濾過性能を評価した。評価結果を図１に示す。
【００５８】
図１は、前記不織布２〜６及びアクスターＧ２２６０−１Ｓ  ＢＫＯを濾過膜として用いて濾過したときの差圧（処理水圧）と濾過時間の関係を示す図である。図１において、不織布２〜６を用いた濾過ユニットでは、アクスターＧ２２６０−１Ｓ  ＢＫＯ（既存膜）を用いた濾過ユニットに比べて差圧の上昇が遅く、又、逆洗しても濾過流量が回復せず濾過が困難になるまでの時間が長く、長時間濾過することができる。この結果から、親水性の繊維からなる不織布を濾過膜に用いた濾過ユニットを用いることにより、濾過寿命が向上していることが確認された。
【００５９】
以上、本発明を実施の形態に基づいて説明したが、本発明は、上記の実施の形態に限定されるものではない。本発明と同一および均等の範囲内において、上記の実施の形態に対して種々の変更を加えることが可能である。
【図１】
2015062870.tif 000007